FR 2838745 A1 20031024 FR 0204780 A 20020417 et d'ameublement. La presente invention concerne des emulsions solides qui comprennent un elastomere thermoplastique du type copolymere poly(styrene-olefinestyrene), une phase huileuse, une phase aqueuse et un copolymere amphiphile ainsi que leurs utilisations en particulier a des fins medicales, cosmetiques ou dermatologiques. Il existe de tres nombreuses emulsions du type eau dans huile ou huile dans eau qui ont ete developpees dans des applications variees comme la formulation d'explosifs, de fertilisants et plus particulierement pour la realisation de produits destines a etre en contact avec la peau, la plate, les muqueuses ou ies semi-muqueuses, et utilisables a des fins medicales, cosmetiques, dermatologiques ou pharmaceutiques. Toutes ces emulsions classiques se comportent comme des produits plus ou moins visqueux ou pateux qui, en raison de leur manque de cohesion et d'elasticite, ne peuvent etre appliques que par etalement et une fois appliques sur la peau tendent a s'y accrocher, voire meme a souiller les vetements. Pour remedier a ces problemes et donner une consistence physique a ces emulsions, il a ete propose d'y incorporer, dans ia phase aqueuse ou huileuse, des facteurs de consistence tels que des cires ou des gelifiants. Mais ['addition de ces produits ne resout pas les problemes cites precedemment de fason entierement satisfaisante et rend plus difficile la mise au point d'emulsions stables et bien tolerees. En effet, pour stabiliser les emulsions contenant de tels facteurs de croissance, il est necessaire dy incorporer des quantites importantes d'un ou plusieurs agents tensioactifs, avec le risque correlatif d'augmenter les problemes de tolerance de ces emulsions sur la peau, la plate ou les muqueuses. Enfin du fait que ces emulsions ne vent ni cohesives ni elastiques une fois appliquees sur la peau, elles ne peuvent etre retirees de fason reversible en une seule piece. On conna^'t par ailleurs des compositions du type gel qui vent realisees a partir d'un copolymere sequence poly(styrene-olefine-styrene) associe a un plastifiant, tel une huile plastifiante comme en particulier une huile minerale. En jouant sur la nature (grade, masse molaire) et la proportion de ces deux elements, il est possible d'obtenir une large gamme de gels qui presentent de bonnes proprietes d'elasticite et de cohesion. Ces compositions, qui vent utilisables dans de tres nombreux domaines, ont par exemple ete decrites dans les brevets US 5 167 649 et US 4 369 284. Cependant, ces compositions connues presentent ['inconvenient d'etre totalement hydrophobes en raison de la nature de leurs constituents. Il est done impossible d'y incorporer de l'eau et il ntexiste done pas de gel de ce type contenant de l'eau. Cette hydrophobie se traduit par un certain nombre d'inconvenients majeurs dans le cas de leur utilisation sur la peau, la plate ou les muqueuses. En effet, il est impossible ou tres difficile d'incorporer dans ces com positions con n ues des produ its hydrophi les, comme par exemp le des actifs ou des adjuvants, dont la presence peut s'averer indispensable. Les formulations contenant de tels actifs vent difficiles a realiser, et necessitent l'adjonction de composes qui en augmentent le cout de fabrication et les problemes de tolerance vis-a-vis de la peau, la plate ou les muqueuses. De plus l'hydrophobie de ces gels connus conduit a la formation d'une couche occlusive qui, du fait des fluides biologiques (transpiration, exsudation de la plate ek...) provoque des phenomenes de maceration, et des risques correlatifs de tolerance. Enfin ces gels connus, contrairement aux hydrogels qui contiennent de l'eau, manquent d'agrement cosmetique et ne permettent pas d'apporter une sensation de froid ou de fracheur au contact de la peau, la plate ou la muqueuse. II serait done souhaitable de disposer de nouvelles compositions qui cumuleraient les avantages des emulsions classiques, et des compositions de type gel a base de copolymeres sequences poly(styrene-olefine styrene) c'est a dire des compositions qui contiendraient 3 la fois une phase aqueuse et une phase huileuse et qui presenteraient des proprietes de cohesion et d'elasticite permettant leur manipulation, leur mise en forme, et leur retrait aise en une seule piece apres application et qui dans 1e cas de leur utilisation sur la peau, la plate ou les muqueuses seraient bien tolerees, stables, et susceptibles d'incorporer et de liberer des produits ou des actifs hydrophiles ou lipophiles, et si necessaire, de conferer une sensation de froid ou de fracheur. La presente invention a pour but de resoudre le probleme technique consistent en la fourniture de nouvelles compositions repondant a ces objectifs, se presenta nt sous la forme d 'emulsions, de type ea u da ns huile ou huile dans eau, elastiques et cohesives que lton designee dans cette demande sous le terme dn'emulsions solides". Ainsi, selon un premier aspect, la presente demande vise a couvrfr une emulsion solide caracterisee en ce qu'elle comprend: - un elastomere thermoplastique, choisi parmi les copolymeres sequences poly(styreneolefine-styrene), poly(styrene-olefine) et leurs melanges - une phase huileuse constituee d'un plastifiant liquide - une phase aqueuse et - un copolymere amphiphile a blocs du type ABA comportant deux blocs terminaux thermoplastiques A poly(styrene) et un bloc central elastomere B dans lequel le bloc central B est une sequence poly(ethylene-butylene) comportant des groupes hydrophiles greffes, ledit copolymere ABA pouvant etre represente schematiquement par la structure suivante: A B A CH-fH2 o=5 cl=0 R1 R2 dans laquelle Ret R2 identiques ou differents representent un groupement hydrophile de masse molaire moyenne inferieure 3 10 000, choisi parmi les groupes suivants: CH30(CH2CH20)n; HO(CH2CH20)n; HO(CH2CH20)a(CHCH20)b(CH2CH20)a; CH3 dans lesquels n, a et b representent un nombre entier. Ces emulsions solides presentent une excellente conformabilite et leur durete peut etre facilement reglee, ce qui permet d'obtenir des produits allant du gel cohesif au solide, utllisables non seulement dans de mu lti ples doma i nes d 'applications, tout co m me les gels con nus a base de copolymeres sequences, mais egalement dans des applications ou ils peuvent etre mis en contact avec la peau, la plate ou les muqueuses. Selon un second aspect, la presente demande vise a couvrir l'utilisation de ces nouvelles emulsions solides pour la realisation de produits destines a des fins medicales, dermatologiques ou cosmetologiques et susceptibles de venir au contact de la plate, de la peau ou des muqueuses. La description detaillee qui va suivre des differents constituents des emulsions solides selon ['invention, permettra de mieux comprendre la nature et les applications de cette invention. Description de ['invention Le copolymere a m phi phi le uti iise da ns la rea lisation des em u lsions solides selon ['invention est un copolymere a blocs du type ABA comportant deux blocs terminaux thermoplastiques A poly(styrene) et un bloc central elastomere B dans lequel ce bloc central B est une sequence poly(ethylene-butylene) comportant des groupes hydrophiles greffes, ledit copolymere amphiphile ABA pouvant etre represente schematiquement par la structure suivante: A B A - T ^_ CH H2 0=T 0 R1 R2 dans laquelle R et R2 identiques ou differents representent un groupement hydrophile de masse molaire moyenne inferieure a 10 000, choisi parmi les groupes suivants: CH30-(CH2CH20)n; HO-(CH2CH20) n; HO(CH2CH20)a(CHCH20)b(CH2CH20)a; I CH3 dans lesquels n, a et b representent un nombre entier. Avantageusement, dans le cadre de la presente invention, on preferera les copolymeres amphiphiles dans lesquels R et R2 vent identiques. Parmi ceuxci, on utilisera de preference les copolymeres amphiphiles dans lesquels R et R2 representent un groupe CH3-O-(CH2- CH2-0)n' en particulier de masse molaire moyenne comprise entre 1000 et 8000 et tout particulierement de masse molaire moyenne egale a 2000 (soit n=45). Ces copolymeres amphiphiles vent obtenus par greffage de composes hydrophiles sur un copolymere SEBS particulier. Ce copolymere particulier comporte des fonctions anhydrides succiniques reparties le long de la chane elastomerique poly(ethylene butyiene), obtenues par reaction de 1'anhydride maieique sur la sequence poly(ethylene-butylene) et on l'appellera par la suite SEBS maleise. Ce copolymere SEBS ma leise, qui sert de base 3 la real isation des copolymeres amphiphiles selon ['invention, peut etre represente schematiquement par la formule suivante: poly(styrene) poly(ethylenebutylene) poly(styrene) 1, C-H2 O=C /C=o Dans cette formule, on n'a represente, pour des raisons de simplicite, qu'un seul groupe anhydride succinique sur la sequence poly(ethylene-butylene). II est bien evident que cette sequence comporte en realite plusieurs groupes anhydriques succiniques. Cette simplification a egalement ete utilisee pour representer schematiquement les copolymeres amphiphiles utilises dans le cadre de la presente invention. En tent que SEBS maleise on preferera un SEBS maleise commercialise par la societe SHELL sous la denomination Kraton G 1901@ qui contient 2 % en poids de fonctions anhydrides succiniques fixees sur la chane elastomerique et 28 % en poids de polystyrene. Ce vent ces fonctions anhydrides qui vont servir a greffer les composes hydrophiles par reaction chimique entre le compose hydrophile et l'anNydride ou sa forme acide. En effet, selon les conditions de stockage et en particulier suivant le degre de sechage de ce SEBS maleise une partie de ces fonctions an hyd rides succi niq ues peuvent se presenter sous leurs formes acide apres ouverture de l'anhydride en presence d'eau. La reaction steffectue alors aussi entre les fonctions acides et le compose hydrophile. Les composes hydrophiles qui vent greffes sur le SEBS maleise vent de 3 types: A/ Les polyethyleneglycols appeles ci-apres en abrege PEG Ce vent des polymeres hydrophiles, hygroscopiques et stables thermiquement. Ils vent utilises dans de tres nombreux domaines industrials. Ils vent bien connus de l'homme de ['art. Ce vent des polymeres de courses chanes possedant des fonctions hydroxyles aux extremites. Leur masse molaire moyenne varie de 200 a 20 000. Leur composition correspond a la structure suivante: HO-(CH2-CH2-O)n-H, dans laquelle n represente un nombre entier. De tels produits vent par exemple commercialises par la societe Aldrich sous la denomination poly(ethyleneglycol) suivie de la masse molaire moyenne du PEG considere, par exemple poly(ethyleneglycol) 2000. Dans le cadre de la presente invention seuls des copolymeres amphiphiles dans lesquels les PEG de masse molaire moyenne inferieure ou egale a environ 10 000 (n ayant done au maximum une valeur de 230) vent utilises. En effet, au-dela la reaction de greffage devient difficile voire impossible. Avantageusement, on utilisera les PEG qui ont une masse molaire moyenne comprise entre 1 000 et 8 000 et en particulier le PEG qui a une masse molaire moyenne de 2 000 (n = 45). B/ Les polyethylineglycols mono methyl ether appeles ci-aprbs en abrege PEGME Ce vent aussi des polymeres de courses chanes utilises comme les PEG dans de tres nombreux domaines et bien connus de l'homme de ['art. Ils ont la structure suivante: CH3-O-(CH2-CH2-O)n-H, dans laquelle n est un nombre entier, et leur masse molaire moyenne varie de 200 a 20 000. De tels produits vent par exemple commercialises par la societe Aldrich sous la denomination poly(ethyleneglycol)methyl ether suivie de la masse molaire moyenne du PEGME considere, par exemple poly(ethyleneglycol)methylether 2000. Dans le cadre de la presente invention on utilise des copolymeres amphiphiles dans lesquels tout comme pour les PEG, seuls les PEGME de masse molaire moyenne inferieure ou egale a environ 10 000 (n ayant au maximum une valeur de 230) vent utilises. Avantageusement, on utilisera les PEGME qui ont une masse molaire moyenne comprise entre 1 000 et 8 000 et en particulier le PEGME qui a une masse molaire moyenne de 2 000 (n = 45). C/ Les copolymeres de polyethyline-polypropylineglycol Ce vent des copolymeres tres connus que l'on designee ci-apres en abrege PEO/PPO/PEO. Ce vent des copolymeres tri blocs dont la pa rtie centra le est u n bloc oxyde de polypropylene et les extremites des blocs oxyde de polyethylene qui ont la structure suivante: CIH3 H-o-(cH2-cH2-o)a-(-cH-cH2-o)b-(cH2cH2-o)a-H; dans laquelle a et b vent des nombres entiers. Ils vent souvent designee sous le terme general de poloxamer. Il existe pour ces produits de tres nombreux grades caracterises par les valeurs de a et b qui definissent leurs masses molaires moyennes. On peut ainsi citer: - poloxamer 124: a=12 b=20 masse molaire moyenne comprise entre 2 090 et 2 360 - poloxamer 188: a=80 b=27 masse molaire moyenne comprise entre 7 680 et 9 510 - poloxamer 407: a=101 b=56 masse molaire moyenne comprise entre 9 840 et 14 600. Ils vent commercialises par exemple par la societe BASF sous la denomination Pluronic@. Ici aussi comme precedemment seuls les PEO/PPO/PEO de masse molaire moyenne inferieure ou egale a environ 10 000 seront utilises. Dans le cadre de la presente invention on preferera un PEO/PPO/PEO de masse molaire voisine de 2000 comme par exemple le produit commercialise sous la denomination poly(ethyleneglycol)-block poly(propyleneglycol)block-poly(ethyleneglycol) 1900 par la societe Aldrich, de masse molaire moyenne egale 3 1 900. Les copolymeres amphiphiles utilisables dans le cadre de la presente invention peuvent etre facilement prepares par reaction d'esterification entre les fonctions anhydrides succiniques du SEBS maleise et les fonctions hydroxyles des PEG, PEGME ou PEO/PPO/PEO utilises. La reaction d'un alcool sur une fonction anhydride donne de fason reversible un ester. Dans le cadre de la presente invention, cette esterification peut etre representee par le schema simplifie suivant: I +2 ROH I +H2O CH-fH2 CH FH O' 0= 1C IC=0 1 1 R R Afin de favoriser ia reaction d'esterification on introduit un exces de fonctions hydroxyles par rapport aux fonctions anhydrides. La reaction est avantageusement catalysee par un acide, et l'eau formee est eliminee par distillation azeotropique pour deplacer l'equilibre vers le produit greffe. La reaction est realisee de preference sous atmosphere inerte. Ainsi on prepare lesdits copolymeres amphiphiles selon un procede dans lequel on realise une reaction d'esterification entre les fonctions an Lydrides succi n iq ues portees par la pa rtie poly(ethylene-butylene) d'u n copolymere poly(styrene)-poly(ethylene-butylene)-poly(styrene) (SEBS maleise) et les fonctions hydroxyles d'un compose hydrophile choisi parmi les polyethyleneglycols, (PEG), les polyethyleneglycols mono methylether (PEGME) et les copolymeres de polyethylene-propylene glycol (PEO/PPO/PEO) de masse molaire moyenne inferieure ou egale 3 10 000 ou leurs melanges, de preference en presence d'un catalyseur acide, en eliminant l'eau formee et avec un exces de fonctions hydroxyles par rapport aux fonctions anhydrides succiniques du SEBS maleise. De fagon plus precise le procede de synthese est le suivant: On dissout 3 chaud (a environ 120 C temperature de reflux du solvent) et sous agitation le SEBS maleise dans un solvent, de preference le toluene. On prepare a part une solution d'au moins un compose hydrophile (PEG, PEGME, PEO/PPO/PEO ou leurs melanges) en chauffant cc(s) dernier(s) 3 sa(leur) temperature de fusion sous agitation dans un solvent, de preference le toluene. On utilise avantageusement un exces de composes hydrophiles. Le nombre de fonctions hydroxyles rapporte au nombre de fonctions anhydrides peut ainsi varier de 2,5 3 20. A la solution de copolymere SEBS maleise prealablement obtenue sous agitation et toujours a reflux, on ajoute une quantite catalytique (environ quelques gouttes) d'acide, par exemple d'acide sulfurique, puis la solution de compose(s) hydrophile(s) dans le solvent preparee precedemment. On agite sous distillation azeotropique ce melange a reflux durant minutes 3 5 heures selon la nature du(des) compose(s) hydrophile(s) jusqu'3 realisation complete de la reaction d'esterification entre les fonctions anhydrides (ou leurs eventuelles formes acides) des groupes succiniques du SEBS maleise et les fonctions hydroxyles du(des) compose(s) hydrophile(s). L'etat d'avancement de la reaction est suivi en utilisant les techniques bien connues de l'homme de ['art, par exemple par spectroscopic infra rouge jusqu'a disparition du pic d'absorption des carbonyls de l'anhydride soit 1785 cm. On precipite alors le melange reactionnel a chaud 3 environ 90-100 C dans un solvent de precipitation adequat comme par exemple ['ethanol ou un melange ethanol/eau, ledit solvent de precipitation representant environ 4 fois le volume de ltensemble des solvents reactionnels utilises. Apres filtration, les solvents residuels vent elimines du copolymere SEBS amphiphile obtenu, par evaporation 3 l'etuve sous vice a 40-50 C. Il est alors necessaire de purifier ce dernier pour eliminer le(s) compose(s) hydrophile(s) PEG, PEGME ou PEO/PPO/PEO utilise(s) en exces encore present(s). On redissout done le polymere amphiphile obtenu sous agitation a environ 90 a 110 C dans le toluene et on reprecipite la solution obtenue dans le meme solvent et le meme volume que lors de l'etape de precipitation realisee precedemment a la fin de la synthese. De m@me le copolymere SEBS amphiphile est recupere par filtration et seche 3 nouveau 3 I'etuve sous vice 3 40-50 C. On repete cette etape de purification jusquta elimination totale du(des) compose(s) hydrophile(s) en verifiant selon les techniques connues de l'homme de l'art ['absence du pic de ce(ces) dernier(s) par chromatographie par permeation de gel (GPC). Dans le cadre de la presente invention on utilisera ce copolymere am phi phi le dans les em u lsions solides a une concentration de l tordre de 0,05 % 3 20 % en poids par rapport au poids total de la composition. Selon un mode de realisation preferee de ['invention on utilisera un copolymere amphiphile 3 blocs du type ABA comportant deux blocs terminaux thermoplastiques A poly(styrene) et un bloc central elastomere B dans lequel ce bloc central B est une sequence poly(ethylene-butylene) comportant des groupes hydrophiles greffes, ledit copolymere amphiphile ABA pouvant @tre represente par la structure suivante A B A , CL fH2 0= Ic i=0 R R dans laquelle R represente un groupe CH30(CH2-CH2-0)n de masse molaire moyenne egale 3 2000 soit n=45. On preferera tout pa rticulierement un tel copolymere am ph i phi le qui a une masse molaire moyenne, mesuree par chromatographie par permeation de gel, de l'ordre de 50 000 daltons. De preference, on utilisera alors ce dernier dans les emulsions solides 3 une concentration de l'ordre de 0,05 3 20% et en particulier de 0,05 3 5% en poids par rapport au poids total de la composition. Les elastomeres thermoplastiques du type copolymeres sequences (styreneolefine-styrene) ou copolymeres sequences (styrene-olefine) qui vent susceptibles d'etre utilises dans le cadre de la presente invention vent ceux habituellement utilises par l'homme de l'art dans la preparation de compositions comme par exemple des adhesifs sensibles a la pression et l'on pourra se reporter a cet egard a ltouvrage edite en 1989 par Donatas Satas >, 2eme edition, chapitre 13, pages 317 a 359, aux demandes de brevet Europeen publiees sous les numeros EP 758 009 ou EP 723 571 ou aux documents de l'etat de la technique mentionnes precedemment. Ce vent done soit des copolymeres triblocs du type ABA comportant deux blocs terminaux thermoplastiques A styrene et une sequence centrale elastomere B qui est une olefine, soit des copolymeres diblocs du type AB comportant un bloc thermoplastique A styrene et une sequence elastomere B qui est une olefine. Les sequences B olefines de ces copolymeres peuvent etre constituees d'olefines insaturees comme par exemple isoprene ou butadiene ou d'olefines saturees comme par exemple ethylene-butylene ou ethylene-propylene. On pourra, dans le cadre de la presente invention, utiliser ['ensemble de ces produits seuls ou en melange. Dans le cas d'un melange de copolymeres triblocs ABA et de copolymeres diblocs AB, on pourra employer des melanges de copolymeres tri blocs ABA et de copolymeres d i blocs AB com mercia ux deja disponibles ou realiser un melange en toute proportion prealablement choisie a partir de deux produits independamment. Les produits a sequence centrale insaturee vent bien connus de lthomme de l'art et vent par exemple commercialises par la societe SHELL sous la denomination KRATON D. On peut aussi citer pour les copolymeres poly(styrene-isoprene-styrene) (en abrege SIS) les produits commercialises sous les denominations KRATON D 1107 ou KRATON D 1161 et pour les copolymeres poly(styrene-butadiene-styrene) par exemple le produit commercialise sous la denomination KRATON D 1102. D'autres copolymeres poly(styrene-isoprene-styrene) vent aussi commercialises par ia societe E)O(ON CHEMICAL sous la denomination VECTOR comme par exemple le produit commercialise sous la denomination VECTOR 4113. Comme exemple d'un melange commercial de copolymeres tri blocs ABA et di blocs AB, on peut citer le produ it commercialise par la societe E) O(ON CHEMICAL sous la denomination VECTOR 4114 dans lequel B est de l'isoprene. Tous ces copolymeres a base de styrene ou de butadiene presentent generalement une teneur en styrene comprise entre 10 et 52% en poids par rapport au poids total audit copolymere. Dans le cadre de la presente invention, on preferera les copolymeres sequences triblocs poly(styrene-isoprene-styrene) ayant une teneur en styrene comprise entre 14 et 30% en poids par rapport au poids audit SIS et en particulier le produit commercialise par la societe SHELL sous la denomination KRATON D 1161. Les produits a sequence centrale saturee vent aussi bien connus de lihomme de l'art et vent par exemple commercialises par la societe SHELL sous la denomination KRATON G pour les copolymeres sequences poly(styreneethylene-butylene-styrene) (en abrege SEBS) comme par exemple les produits commercialises sous les denominations KRATON G 1651 ou KRATON G 1654 ou par la societe KURARAY sous la denomination SEPTON pour les copolymeres sequences poly(styrene ethylene-propylene-styrene) (en abrege SEPS). Comme exemple de melanges commerciaux de copolymeres tribloc-dibloc on peut citer le produit dont la sequence olefine est ethylene-butylene commercialise par la societe SHELL sous la denomination KRATON G 1657. Comme exemple d'un melange particulier tribloc-dibloc, que l'on peut utiliser dans le cadre de la presente invention, on peut citer le melange d'un SEBS tribloc comme le produit commercialise par la societe SHELL sous la denomination KRATON G 1651 avec un materiau dibloc poly(styreneolefine) comme le poly(styrene-ethylene-propylene) commercialise par la societe SHELL sous la denomination KRATON G 1702. Dans le cadre de la presente invention, on preferera les copolymeres triblocs SEBS ou SEPS et en particulier ceux ayant une teneur en styrene comprise entre 25 et 45% en poids par rapport au poids audit SEBS. On preferera tout particulierement le produit commercialise par la societe SHELL sous la denomination KRATON G 1651. De fason genera le. on uti lisera l'elastomere thermoplastique selon la nature du copolymere sequence, en une quantite de l'ordre de 2 a 20% en poids par rapport au poids total de la composition. De preference, on utilisera un elastomere thermoplastique qui a une masse molaire moyenne superieure a celle du copolymere amphiphile et de preference de l'ordre de 100 000 daltons. Dans ce cas, on utilisera alors ce dernier de preference, en une quantite de l'ordre de 2 a 10% en poids par rapport au poids total de la composition. Si necessaire, on pourra ajouter a ces copolymeres sequences des agents antioxydants.Par agents antioxydants, on entend designer ici les composes couramment employee par l'homme de l'art pour assurer la stabilite vis-avis de l'oxygene, la chaleur, ['ozone et les rayonnements ultra violets des composes utilises dans les formulations a base d'elastomere thermoplastique. On peut utiliser un ou plusieurs de ces agents antioxydants en association. On peut citer comme agents antioxydants appropries les antioxydants phenoliques comme par exemple les produits commercialises par la societe CIBA-GEIGY sous les denominations IRGANOX 1010, IRGANOX 565, IRGANOX 1076 et des antioxydants soufres comme par exemple le dibutyidithiocarbamate de zinc commercialise par la societe AKZO sous la denomination PERKAC ZDBC. Dans les emulsions solides selon la presente invention, la phase huileuse est une phase hydrophobe et lipophile qui est constituee par un plastifiant liquide. On designe par "plastifiant liquide", les plastifiants qui vent habituellement utilises par lthomme de l'art pour la preparation de compositions comprenant des elastomeres thermoplastiques en particulier du type copolymeres sequences poly(styrene-olefine-styrene) comme par exemple des adhesifs thermofusibles sensibles a la pression et qui vent des produits qui permettent d'ameliorer leurs proprietes d'etirement, de souplesse, d'extrudabilite ou de mise en ceuvre et l'on pourra se reporter a cet egard aux documents de l'etat de la technique mentionnes precedemment. Ces plastifiants liquides vent des composes compatibles avec la sequence centrale olefine des copolymeres sequences utilises. On utilise tres souvent comme plastifiant liquide des huiles plastifiantes, et en particulier des huiles minerales qui vent formees de composes de nature paraffnique, naphtenique ou aromatique ou de leurs melanges dans des proportions variables. On peut ainsi citer comme exemple d'huiles minerales les produits commercialises par la societe SHELL sous la denomination ONDINA et RISELLA pour les melanges a base de composes naphteniques et paraffniques ou sous la denomination CATENEX pour les melanges 3 base de composes naphteniques, aromatiques et paraffniques. Dans le cadre de la presente invention on preferera les huiles de paraffne et en particulier lihuile commercialisee par la societe SHELL sous la denomination ONDINA 15. On peut aussi utiliser comme plastifiant liquide non pas une huile plastifiante mais des produits de synthese a base de melanges liquides d'hydrocarbures satures comme par exemple les produits commercialises par la societe TOTAL sous la denomination GEMSEAL comme en particulier le produit GEMSEAL 60 qui est un melange isoparaffinique issu d'une coupe petroliere totalement hydrogenee. Dans le cadre de la realisation d'emulsions solides selon ['invention, on utilisera de preference une concentration en plastifiant liquide de l'ordre de 25 3 90% en poids par rapport au poids total de ['emulsion solide et de preference de 30 a 50% en poids par rapport au poids total de ['emulsion solide. La phase aqueuse des emulsions solides selon ['invention est principalement de l'eau. On pourra utiliser tout type d'eau suivant les domaines d'applications envisages comme par exemple de l'eau de source, de l'eau du robinet, de l'eau demineralisee, purifiee, delonisee ou sterilisee. On pourra bien entendu incorporer avec cette eau tout adjuvant utile pour conserver au cours du temps ces proprietes de purification ou de steriiisation ou tous produits utilises generalement dans la realisationd'emulsion classique qui vent incorpores dans la phase aqueuse. Bien entendu, I'homme du metier veillera a ce que ['introduction ou les proportions de ces produits ne viennent pas alterer les proprietes de cohesion et d'elasticite des emulsions solides obtenues. De meme suivant ['application envisagee on pourra introduire de tres faibles quantites d'eau de l'ordre de 1% en poids par rapport au poids total de ['emulsion ou de grandes quantites allant jusqu'a 60% ou plus en poids par rapport au poids total de ['emulsion solide. Dans le cadre de la presente invention on prefere des emulsions solides qui comprennent de l'ordre de 5 a 65% en poids d'eau et tout particulierement de 10 a 60% en poids par rapport au poids total de ['emulsion solide. Une emulsion solide actuellement preferee selon ['invention comprend: a. 2 a 10 parties en poids d'un elastomere thermoplastique de masse molaire moyenne superieure ou egale a 100 000 daltons b. 30 a 90 parties en poids de plastifiant liquide c. 2 a 50 parties en poids d'eau et d. 0,05 a 5 parties en poids d'un copolymere amphiphile a blocs du type ABA comportant deux blocs terminaux thermoplastiques A poly(styrene) et un bloc central elastomere B dans lequel le bloc central B est une sequence poly(ethylene-butylene) comportant des groupes hydrophiles greffes, ledit copolymere amphiphile ABA pouvant etre represente schematiquement par la structure suivante: A B A C|H fH2 o=i lc=0 R R dans laquelle R represente un groupe CH30(CH2CH20)n de masse molaire moyenne egale 3 2000 soit n=45 et qui a une masse molaire moyenne mesuree par chromatographie par permeation de gel de 50 000 daltons. Tout comme les emulsions classiques et les gels a base de copolymeres sequences precedemment decrits, les emulsions solides selon ['invention peuvent etre utilisees dans de multiples domaines grace a leur excellente capacite de mise en forme et a leur caractere hydrophile qui peut etre faci lement reg le en fonction de l'uti lisation envisagee. En effet, les emulsions solides selon ['invention vent des produits thermofusibles qui vent fabriques en fondant et melangeant les constituents a la temperature de fusion de l'elastomere thermofusible utilise selon la technique bien connue de l'homme de l'art designee sous le nom de procede >. Grace aux proprietes rheologiques des emulsions solides selon ['invention, le melange homogene obtenu en final peut done etre mis en forme ou combine avec d'autres elements, avant refroidissement, pour reaiiser un produit final. On peut ainsi realiser des produits finis sous diverges formes geometriques par moulage ou extrusion comme par exemple des plaques conformables d'epaisseur variables, des spaghettis, des films, des granules, etc... On peut aussi deposer ['emulsion soiide chaude sur un element formant support, par exemple par enduction. Toutes ces possibilites offrent de tres nombreux avantages et staverent particulierement utiles dans la realisation de produits a destinations medicales, dermatologiques, pharmaceutiques ou cosmetiques. Les emulsions solides selon ['invention pourront etre facilement incorporees dans tout dispositif destine a etre mis en contact avec la peau, la plate ou les muqueuses, par exemple un pansement ou un bandage pour le traitement ou la protection de la peau, de la plate, des brulures, de l'ampoule, des lesions dermoepidermiques superficielles, profondes, chroniques ou aigues; un patch pour la liberation topique ou systemique d'actifs; un produit pour le nettoyage ou le vein de la peau, comme par exemple un produit desincrustant ou anti-rides; ou encore une electrode, ek... Les emulsions solides selon ['invention peuvent etre egalement utiiisees seules, en cosmetologie ou dermatologie pour realiser des gels ou des pommades que lton peut retirer d'une seule piece ou dans le domaine du traitement de brDlures, pour realiser des plaques de recouvrement conformables, ou encore en chirurgie pour realiser un materiau biocompatible implantable, par exemple un renfort de paroi abdominale, etc... De plus, grace a leur aptitude a contenir de l'eau ou un actif hydrophile dans un milieu a forte teneur hydrophobe et vice versa, divers composes peuvent etre incorpores lors de la formulation de 1'emulsion solide. Ces composes peuvent etre des adjuvants ou des actifs couramment utilises dans les domaines dermatologiques, cosmetiques ou pharmacologiques. En tent qu'adjuvants susceptibles d'etre ainsi incorpores, on peut citer des antioxydants, des conservateurs, des parfums, des charges, des absorbeurs d'odeurs, des matieres colorantes, des filtres UV, des electrolytes pour conduire le courant, des regulateurs de pH, des bactericides, des particules magnetisables, des microcapsules ou des microspheres. Les quantites de ces differents adjuvants vent celles classiquement utilisees dans ie domaine considere et par exemple de 0,01 a 20% en poids par rapport au poids total de ['emulsion. Comme agent actif, on peut incorporer un ou plusieurs a*ifs choisis parmi la liste suivante: vitamines et leurs derives, glycerine, collagene, acide salicylique, huiles essentielles aromatiques, cafeine, actifs anti-radicaux libres, hydratants, depigmentants (tel 1'acide KoJique), liporegulateurs, antiacneiques, anti-vieillissement, adoucissa nts, decongestion nants, a nti rides, rafra ch issa nts, agents keratolitiques et agents accelerateurs de cicatrisation, protecteurs vasculaires, anti-bacteriens tel la sulfadiazine argentique, antifongiques, anti-perspirants, deodorants, agents conditionneurs de la peau, composes insensibilisants, immunomodulateurs et nourrissants, extraits vegetaux comme par exemple le the vert, I'arnica, I'hamamelis..., oligo-elements, anesthesiques locaux, anti-inflammatoires, hormones, menthol, retinodes, la DHEA, les extraits d'algues, de champignons, de levure, de bacteries, les proteines hydrolysees, partiellement hydrolysees ou non ou les enzymes. Bien entendu, cette liste n'est pas limitative. Le ou les actifs peuvent etre par exemple presents en une concentration allant de 0,01 a 20%, de preference de 0,1 3 5%, et mieux de 0,5 3 3% du poids total de ['emulsion. Ces adjuvants ou ces actifs, selon leur nature, peuvent etre introduits dans la phase hydrophobe et lipophile ou dans la phase aqueuse. Bien entendu, l'homme du metier veillera 3 choisir les eventuels actifs ou adjuvants complementaires et/ou leur quantite de telle maniere que les proprietes avantageuses de cohesion, et d'elasticite de ltemulsion solide selon ['invention ne solent pas ou substantiellement pas alterees par l'adjonction envisagee. Dans le cadre de la realisation de produits 3 des fins medicales, dermatologiques ou cosmetiques comme par exemple des patchs, des pansements, des electrodes..., ['emulsion solide qui sert de reservoir d'actifs ou d'adjuvants est en general associee 3 un support. Etant donne que ['emulsion solide est thermofusible, on realise dans ce cas l'enduction de ['emulsion sur un support adequat au grammage souhaite, selon la technique bien connue de l'homme de l'art designee sous le nom de procede holt melt. Le produit final pourra etre fixe sur la peau, la plate ou les muqueuses a ['aide si necessaire d'un adhesif par exemple peripherique. Le choix du support est realise en fonction des proprietes requises (etancheite, elasticite, etc..) suivant le type de produit et ['application recherchee. Il peut se presenter sous forme d'un film d'une epaisseur variable de 5 3 150 m ou diun non-tisse ou d'une mousse ayant une epaisseur de 10 3 500,um. Ces supports 3 base de materiaux synthetiques ou naturels vent ceux generalement uti l ises pa r l 'hom me de l 'art da ns le doma i ne des applications visees ci-dessus. On peut citer ainsi des mousses en polyethylene, en polyurethanne, en PVC, des non-tisses en polypropylene, polyamide, polyester ou des complexes realises a base d'un fiim et d'un non-tisse, etc... D'une fason pratique, la surface de ['emulsion solide qui n'est pas liee au support, pourra etre recouverte d'une couche ou pellicule de protection pelable avant utilisation du produit. L'ensemble ainsi forme pourra etre lui-meme emballe dans une protection etanche realisee par exemple au moyen de complexes polyethylene-aluminium ou dans des blisters. Les caracteristiques et applications de ['invention seront mieux comprises a la lecture de la description qui va suivre d'exemples de realisation. Bien entendu, ltensemble de ces elements ntest nullement limitatif mais est donne uniquement 3 titre d'illustration. Pour des raisons de simplicite, on donnera tout d'abord un exemple de synthese d'un copolymere amphiphile representatif qui sera utilise dans toutes les compositions adhesives donnees a titre d'exemples par la suite. Le procede de synthese de ce copolymere est decrit dans la preparation I ci-apres. Pour realiser la synthese de ce dernier, on utilise un reacteur muni d'un refrigerant, equipe d'un dessechant, d'un sas relic au vice et 3 l'azote si la reaction est effectuee sous atmosphere inerte, et d'un Dean Stark pour eliminer l'eau formee par distillation azeotropique. PREPARATION I Sous azote on introduit dans le reacteur 150 ml de toluene et on ajoute 20 g de Kraton G 1901 (copolymere SEBS maleise) commercialise par la societe SHELL. On chauffe a reflux (environ 110 C) sous agitation jusqu'a dissolution totale du copolymere SEBS maleise. On prepare a part une solution de PEGME de masse molaire 2 000 commercialise par la societe Aldrich sous la denomination poly(ethyleneglycol)methylether 2000. On dissout ainsi sous agitation 32,32 9 de PEGME 2000 en chauffant a sa temperature de fusion dans 100 ml de toluene. A la solution de copolymere SEBS maleise preaiablement obtenue, on ajoute toujours sous agitation et a reflux, environ 20 gouttes d'acide sulfurique. On ajoute ensuite toujours sous agitation et a reflux la solution de PEGME 2000 dans le toluene preparee precedemment. On a ainsi dans ce cas 4 fonctions hydroxyles pour cheque fonction anhydride. On agite toujours 3 reflux le melange obtenu jusqu'a realisation complete de la reaction d'esterification, soit ici environ 30 a 40 minutes. On precipite alors a chaud, a environ 90 a C, la solution dans i,5 litre d'un melange eau- ethanol 50/50. Apres filtration les solvents residuels vent elimines du precipite obtenu par evaporation a ltetuve sous vice a 40-50 C. Pour purifier le polymere amphiphile obtenu il est necessaire d'eliminer le PEGME 2000 en exces qui nta pas reagi lors de la synthese. Pour cela, on redissout a chaud aux environs de 90-100 C, en agitant, le polymere amphiphile dans 100 a 150 ml de toluene et la solution obtenue est 3 nouveau precipitee dans i,5 litre d'un melange eau-ethanol 50/50. Apres filtration, le precipite recupere est seche sous vice a 40-50 C. On repete cette etape de purification (redissolution-precipitation et sechage sous vice) jusqu'a elimination totale du PEGME 2000. On obtient ainsi un copolymere amphiphile dans lequel R et R2 representent un groupe CH3-O-(CH2-CH2 )n dans lequel n=45 qui a une masse molaire moyenne mesuree par chromatographie par permeation de gel, avec comme solvent du tetrahydrofuranne a un debit de ml par minute, sur une colonne commercialisee par la societe WATERS sous la denomination STYRAGEL HM et avec un detecteur a indice de refraction, de l'ordre de 50 000 daltons. EXEMPLES D'EMULSIONS SOLIDES SELON L'INVENTION On a alors realise plusieurs emulsions solides selon ['invention selon le procede de fabrication suivant: Le melange des differents constituents est realise dans un reacteur ferme, chauffe 3 une temperature qui varie entre 100 et 130 C, selon la nature de l'elastomere thermoplastiq ue, de ma niere 3 fond re ce dernier. L'agitation est effectuee grace 3 un melange muni d'une helice defloculeuse 3 une vitesse d'environ 500 tours par minute. Dans un premier temps, on introduit dans le rea*eur chauffe entre environ 100 et 130 C le copolymere amphiphile, l'eau, le plastifiant liquide et tous les autres composes, actifs ou adjuvants, non susceptibles de se degrader a cette temperature hormis l'elastomere thermoplastique, puis on agite le melange ainsi forme de fason continue jusqu'3 obtenir un melange homogene. Dans un deuxieme temps, on incorpore dans ce melange l'elastomere thermoplastique et on continue 3 agiter toujours entre I00 a C jusqu'3 l'obtention d'un melange homogene. Si necessaire l'elastomere thermoplastique peut etre melange et fondu avec une petite partie du plastifiant liquide avant incorporation pour faciliter son homogeneisation avec le melange precedent. Si necessaire, on laisse refroidir a une temperature inferieure 3 C et on incorpore alors tout compose susceptible de se degrader a une temperature superieure comme par exemple des adjuvants, des actifs liposolubles ou hydrosolubles tel un extrait sec d'Arnica dans l'exemple 1 et on agite jusqu'3 obtention d'un melange homogene. L'emulsion solide est alors prete 3 etre utiiisee par exemple moulee, extrudee, ou bien encore incorporee dans un produit par enduction. Les constituents utilises pour la realisation des emulsions solides decrites ci-apres vent les suivants: PREPARATION I copolymere am ph i phi le KRATON D 1161@ SIS commercialise par la societe SHELL ONDINA 15 huile minerale commercialisee par la societe SHELL - GEMSEAL 60 melange liquide d'hydrocarbures saturees commercialise par la societe TOTAL - EAU EXTRAITD'ARNICA actif hydrophile Les quantites des differents constituents de ces emulsions solides exprimees en pourcentage en poids par rapport au poids total de ['emulsion solide vent rassemblees dans le tableau I. TABLEAU I EX. 1 EX. 2 EX. 3 EX.4 EX.5 EX.6 PREPARATION I 0,1 2 0,5 1 1 0,25 KRATON D 1161@ 10 2 9 5 10 10 ONDINA 15@ 44 66 GEMSEAL 60 62,1 47 66 70 EAU 19,8 52 25 47 23 25 EXTRAIT 8 D'ARNICA Les exemples du Tableau I illustrent les avantages de ['invention. On constate que ['incorporation de quantites tres falbles de copolymeres amphiphiles de ltordre de 0,1 a 0,5% en poids par rapport au poids total de ['emulsion solide dans les exemples 1, 3 et 6, permet d'incorporer jusqu'3 20 a 25% d'eau a un gel hydrophobe a base de KRATOND et de plastifiant liquide. De meme, on a incorpore dans ['emulsion solide de l'exemple i, 8% en poids d'un principe actif hydrophile, un extrait d'Arnica. Si necessaire, on peut enduire cette emulsion solide a chaud sur un support avec un adhesif peripherique et on obtient alors par exemple un patch a l'Arnica qui apporte fracheur et activite de l'Arnica pour traiter les coups et bosses. On peut eventuellement ne pas utiliser de support et realiser directement un film ou une plaque contenant de l'Arnica et applicable sur la peau a ['aide d'une bande. Enfin, dans les exemples 2 et 4, on constate que l'on obtient des emulsions solides a base de KRATON@D 1161 contenant jusqu'a 50% d'eau. On a compare par ailleurs les proprietes rheologiques d'une emulsion solide selon ['invention, a celle d'une emulsion classique en testant leurs capacites de deformation sous contrainte. On a ainsi teste une emulsion solide selon ['invention, celle de l'exemple 5, et une emulsion classique constituee par le produit * commercialise par la societe URGO sous la denomination URGO brulures. Les conditions de test vent les suivantes: - Materiel et equipement On utilise un rheometre BOHLIN (type CS) a contrainte imposee. Le test est realise a la temperature de 25 C. Le principe du test de relaxation de contrainte est le suivant: Une contrainte suffisante pour deformer l'echantillon est appliquee pendant 60 secondes. Cette contrainte est ensuite supprimee et lton mesure pendant secondes la deformation resultante y, exprimee en pourcentage, de l'echantillon. L'appareil fournit directement des courbes qui illustrent les proprietes de deformation de l'echantillon. Dans le cas present, ies deux produits ont des proprietes tres differentes et l'on ne peut done pas appliquer la meme contrainte. En effet, avec l'appareil utilise sous une contrainte de 50 Pascals, la deformation de ['emulsion solide est insufffisante pour etre mesuree alors que sous une contrainte de 100 Pascals, dans le cas de ['emulsion classique, la mesure ne peut etre reaiisee car une partie de ltemulsion est projetee sous l'effet de la rotation a l'exterieur des plateaux. Les conditions de realisation du test avec le rheometre BOHLIN sur chaque produit ont done ete adaptees pour tenir compte de ces elements et avoir neanmoins des resultats comparables. - Emulsion brDiure: L'echantillon a analyser (environ 1 gramme) est place entre un plan inferieur stationnaire et un cOne superieur (diametre 40 mm, angle 40 degree). - Emulsion solide de l'exemple 5: L'echantillon a analyser (environ 1 gramme) est place entre deux plateaux paralleles (diametre 20 mm, distance entre les plateaux lmm). On prend bien vein que l'echantillon depose ne depasse pas des plateaux. La contrainte appliquee sur ['emulsion URGO brulures est done de 50 Pascals et celle appliquee sur ['emulsion solide de ltexemple 5 est de Pascals. Cette difference de valeur de la contrainte appliquee illustre deja en elle-meme les avantages des emulsions solides selon ['invention par rapport aux emulsions classiques en termes de cohesion et d'elasticite. Les resultats obtenus vent illustres sur les figures 1 et 2 qui concernent respectivement ltemulsion brulure pour la figure 1 et 1'emulsion solide de l'exemple 5 pour la figure 2. Sur ces deux figures, on a porte en abscisse le temps exprime en secondes et en ordonnee la deformation resultante y x 103 exprimee en pourcentage sur la figure 1 et y exprimee en pourcentage sur la figure 2. La comparaison des deux courbes demontre de fason tres claire les differences en termes de proprietes rheologiques, elasticite et cohesion, entre une emulsion classique et une emulsion solide selon ['invention. Sur la figure 1, on volt que 1'emulsion classique presente un caractere purement visq ueux. Sous une contra i nte don nee, la deformation augmente de fason lineaire avec le temps. Wile varie dans cet exemple de ltordre de 26%. Une fois la contrainte supprimee, il n'y a pas de retour a l'etat initial. On obtient une droite horizontale, caracterisant une absence totale de caractere elastique et done cohesif. Au contraire, on volt sur la figure 2 que 1'emulsion solide selon ['invention presente un comportement visco-elastique. Sous une contrainte donnee, (le double de celle exercee sur ['emulsion classique), la deformation est beaucoup plus faible de l'ordre de 0,10%. En outre, et contrairement a ['emulsion classique, apres la suppression de la contrainte, I'emulsion solide tend a retrouver son etat initial (on n'observe pas de droite lineaire) et la deformation resultante y tend vers 0. On a done un produit elastique et done cohesif. Ce vent ces proprietes rheologiques qui permettent d'obtenir des emulsions solides dont on peut regler la durete en fournissant ainsi une large gamme de produits elastiques et cohesifs allant du gel au solide avec les avantages precedemment decrits. REVENDICATIONS 1. Emulsion solide caracterisee en ce qu'elle comprend: - un elastomere thermoplastique, choisi parmi les copolymeres sequences poly(styreneolefine-styrene), poly(styrene olefine) et leurs melanges - une phase huileuse constituee d'un plastifiant liquide - une phase aqueuse et - un copolymere amphiphile a blocs du type ABA comportant deux blocs terminaux thermoplastiques A poly(styrene) et un bloc central elastomere B dans lequel le bloc central B est une sequence poly(ethylene-butylene) comportant des groupes hydrophiles greffes, ledit copolymere amphiphile ABA pouvant etre represente schematiquement par la structure suivante: A B A 1, C; Cl H2 o=: o R1 R2 dans laquelle Ret R2 identiques ou differents representent un groupement hydrophile de masse molaire moyenne inferieure a 10 000, choisi parmi les groupes suivants: CH3-0(CH2CH20)n; HO-(CH2CH20)n; HO(CH2CH20)a(CHCH20)b(CH2CH20)a; I CH3 dans lesquels n, a et b representent un nombre entier. 2. Emulsion solide selon la revendication caracterisee en ce que le copolymere amphiphile est un copolymere amphiphile a blocs du type ABA comportant deux blocs terminaux thermoplastiques A poly(styrene) et un bloc central elastomere B dans lequel le bloc central B est une sequence poly(ethylene-butylene) comportant des groupes hydrophiles greffes, ledit copolymere amphiphile ABA pouvant etre represente schematiquement par la structure suivante: A B. A 1, C|H H2 o=i o R R dans laquelle R represente un groupe CH3-O-(CH2-CH2-O)n de masse molaire moyenne egale a 2000 soit n=45. 3. Emulsion solide selon la revendication 2 caracterisee en ce que le copolymere amphiphile a une masse molaire moyenne mesuree par chromatographie par permeation de gel de l'ordre de 50 000 daltons. 4. Emulsion solide selon l'une des revendications precedentes caracterisee en ce qutelle comprend de 0,05 a 20% et de preference de 0, 05 a 5% en poids de copolymere amphiphile par rapport au poids total de ['emulsion solide. 5. Emulsion solide selon l'une des revendications precedentes caracterisee en ce que le plastifiant liquide constituent la phase huileuse est une huile plastifiante ou un melange iiquide d'hydrocarbures satures compatible avec la sequence centrale olefine de l'elastomere thermoplastique et de preference une huile plastifiante minerale et en particulier une huile de paraffine. 6. Emulsion solide selon la revendication 5 caracterisee en ce qu'elle comprend de 25 3 90% en poids et de preference de 30 a 50% en poids de plastifiant liquide par rapport au poids total de ['emulsion solide. 7. Emulsion soiide selon l'une des revendications precedentes caracterisee en ce que l'elastomere thermoplastique est un melange de copolymere poly(styrene-olefine-styrene) et de copolymere poly(styreneolefine) 8. Emulsion solide selon l'une des revendications precedentes caracterisee en ce que la sequence olefine de l'elastomere thermoplastique precise est choisie parmi les sequences isoprene, butadiene, ethylene-butylene ou ethylene-propylene et de preference est une sequence isoprene ou ethylene-butylene. 9. Emulsion solide selon l'une des revendications precedentes caracterisee en ce que l'elastomere thermoplastique est present a une concentration de 2 a 20% en poids par rapport au poids total de ['emulsion solide. 10. Emulsion solide selon l'une des revendications precedentes caracterisee en ce que l'elastomere thermoplastique a une masse molaire moyenne superieure a celle du copolymere amphiphile et de preference superieure ou egale 3 100 000 daltons et de preference en ce qu'il est present 3 une concentration de 2 3 10% en poids par rapport au poids total de ['emulsion solide. 11. Emulsion solide selon l'une des revendications precedentes cara*erisee en ce qu'elle comprend de 5 a 65% en poids d'eau et de preference de 15 3 60% par rapport au poids total de ['emulsion solide. 12.Emulsion solide notamment utilisable sur la peau, la plate ou les muqueuses cara*erisee en ce qu'elle comprend: a. 2 3 10 parties en poids d'un elastomere thermoplastique de masse molaire moyenne superieure ou egale a 100 000 daltons b. 30 3 90 parties en poids de plastifiant liquide c. 2 3 50 parties en poids d'eau et d. 0,05 a 5 parties en poids d'un copolymere amphiphile 3 blocs du type ABA comportant deux blocs terminaux thermoplastiques A poly(styrene) et un bloc central elastomere B dans lequel le bloc central B est une sequence poly(ethylene-butylene) comportant des groupes hydrophiles greffes, ledit copolymere amphiphile ABA pouvant etre represente schematiquement par la stru*ure suivante: A B A C; fH2 o=: i_o R R dans laquelle R represente un groupe CH3-0-(CH2CH2-0)n de masse molaire moyenne egale a 2000 soit n=45 et qui a une masse molaire moyenne mesuree par chromatographie par permeation de gel de 50 000 daltons. 13.Utilisation d'une emulsion solide selon l'une des revendications 1 a 12, pour la fabrication d'un produit destine a des fins medicales, dermatologiques, cosmetologiques ou pharmaceutiques ou chirurgicales. 14.Utilisation d'une emulsion solide selon l'une des revendications 1 a 12, pour la fabrication d'un produit a appliquer sur la peau, la plate ou les muqueuses 15.Utilisation d'une emulsion solide selon l'une des revendications 13 ou 14 ca racterisee en ce q ue le prod u it est un pansement pour le traitement ou la protection de la plate, de l'ampoule, des brulures, ou des lesions dermo-epidermiques superficielles, un patch pour la dei lvrance d'actifs pa r vole topiq ue ou system ique, u n prod uit de vein, de nettoyage ou de protection de la peau ou des muqueuses,